(57)【要約】【課題】  制御が容易、付帯設備がなく、エネルギーロスのない、数μｍ〜１５０μｍのクーラント含有研削又は研磨屑の固形化方法及びブリケットを提供。【解決手段】  水性又は油性クーラント含有率が１０％以上６０％以下の切削又は研磨屑３０を、シリンダ１内に投入し、シリンダ内径２と微少隙間１４、２４をもって摺動可能にされたピストン２１のシリンダ密閉時及び密閉後の送り速度を１ｍｍ／ｓｅｃ以上５ｍｍ／ｓｅｃ以下とし、シリンダ内の空気及び含有クーラントを微少隙間より排出し、研削屑等を固形化する。研削屑等の平均粒径を５μｍを超え１００μｍ以下、さらに、研削屑等の平均粒径が１μｍ以上５μｍ以下では少なくとも繊維の平均長さが２５０μｍ以上３５０μｍ以下のセルロース繊維５１で濾過されたものをセルロース繊維と一緒に圧縮する。さらに、密閉位置又は密閉前位置を検出する信号により速度制御するようにする。【選択図】        図４
2004337972.tif 000002
【特許請求の範囲】
【請求項１】
水性又は油性クーラント含有率が１０％以上６０％以下の切削又は研磨屑を、シリンダ内に投入し、前記シリンダ内径と微少隙間をもって摺動可能にされたピストンのシリンダ密閉時及び密閉後の送り速度を１ｍｍ／ｓｅｃ以上５ｍｍ／ｓｅｃ以下として、前記シリンダ内の空気及び前記研削又は研磨屑の含有クーラントを前記微少隙間より排出し、前記研削又は研磨屑を固形化することを特徴とする研削又は研磨屑の固形化方法。
【請求項２】
前記研削又は研磨屑の平均粒径が５μｍを超え１００μｍ以下であることを特徴とする請求項１記載の研削又は研磨屑の固形化方法。
【請求項３】
前記切削又は研磨屑の水性又は油性クーラント含有率が１０％以上３０％以下、かつ、前記研削又は研磨屑の平均粒径が１μｍ以上５μｍ以下であって、セルロース繊維を含むことを特徴とする請求項１記載の研削又は研磨屑の固形化方法。
【請求項４】
前記セルロース繊維はセルロース繊維の平均長さが２５０μｍ以上３５０μｍ以下であることを特徴とする請求項３記載の研削又は研磨屑の固形化方法。
【請求項５】
少なくとも研削又は研磨屑と、セルロース繊維と、水性又は油性クーラントと、の混合物からなる略短円筒状のブリケットであって、前記セルロース繊維の平均長さが２５０μｍ以上３５０μｍ以下であることを特徴とする研削又は研磨屑ブリケット。
【請求項６】
前記研削又は研磨屑の平均粒径が１μｍ以上５μｍ以下であることを特徴とする請求項５記載の研削又は研磨屑ブリケット。
【請求項７】
水性又は油性クーラント含有の研削又は研磨屑が投入されるシリンダと、前記シリンダ内の前記研削又は研磨屑を圧縮可能にされたピストンと、を有し、前記ピストンの圧縮により前記クーラントを少なくとも前記シリンダとピストンとの隙間から排出されるようにされた研削又は研磨屑の固形化装置において、前記シリンダと前記ピストンとの密閉位置又は密閉前位置の信号により、前記信号位置から圧縮完了位置までの圧縮速度が１ｍｍ／ｓｅｃ以上５ｍｍ／ｓｅｃ以下に制御可能にされていることを特徴とする研削又は研磨屑固形化装置。
【発明の詳細な説明】
【技術分野】
【０００１】
この発明は転がり軸受の内外輪や転動体、切削工具等の水性又は油性クーラントを用いた研削又は研磨屑、さらにはアルミ鋳物等のエンジンのホーニング、クランクシャフト等の研磨で生じる微少な切削又は研磨屑等の固形化方法及び固形化されたブリケット並びに固形化装置に関する。
【背景技術】
【０００２】
軸受鋼、高速度工具鋼の研削や研磨においては荒研削で平均粒径１００μｍ程度、中仕上げ研削で平均粒径５０μｍ程度、仕上げ研削で２５μｍ程度、さらに研磨仕上げでは１〜５μｍの粒径の研削屑や研磨屑（以下研削屑等という）が発生する。また、エンジンのシリンダ内径のホーニングやクランクシャフトの超仕上げ（フィルムラップ仕上）等でも数μｍの研磨屑が発生する。これらの研削又は研磨工程の多くは水性又は油性クーラントを供給しながら行われ、研削屑等はクーラントと共にスラッジとして排出される。特許文献１においては、研削油を含有するステンレス鋼板研削屑を静置分離法あるいは遠心分離法等で大半の油分を除去し、油分約３０％のスラッジをシリンダ内に挿入してピストンで圧搾し、シリンダとピストンの隙間等から油分を排出させ、見掛け比重３〜４の鋼塊とし、さらに、仮焼して油分を無くし、固形化している。
【０００３】
しかし、このものでは圧搾力が５０ＭＰａ程度であり、圧搾した後の固形化物は、必ずしも強度の強いものではなく、落下により破損する等が予想される。本発明者等の研究によれば、水性クーラント等の使用では比較的容易に固形化が可能であるが、油性の場合は水性に比べ粘度が高く、研削屑がクーラントと一緒にシリンダ隙間から排出されてしまい、必ずしも十分な固形化ができていなかったものと考えている。
【０００４】
また、特許文献２のものは圧力と圧縮速度とを制御できるようにして、油性クーラント含有の研削スラッジを濾過した濃縮スラッジを予備プレスした後、シリンダ内に投入された研削屑等を圧縮ピストンで所定の圧力で一定時間保持したり、段階的に位置と圧力を変化させた例が開示されている。また、このものでは、圧縮力４００ＭＰａ、速度が約４〜７ｃｍ／ｓｅｃの速度で作動させた例が開示されている。
【０００５】
一方、スラッジのプレス前の濃縮スラッジを得る手段としては、前述した種々の方式の他、ろ剤として珪藻土を用いフィルターの外面に珪藻土のプリコート層を形成させた濾過方法がある。さらに、本出願人の一人が出願した特許文献３のものでは、珪藻土に代えパルプから製造されるセルロース繊維を用いて濾過させている。かかる珪藻土、セルロース繊維を含有する研削屑については固形化されずそのまま産業廃棄物として廃棄されている。
【特許文献１】特公昭５２−３５００３号公報
【特許文献２】特開２００１−３１５０００号公報
【特許文献３】特開２００１−０６２２１５号公報
【発明の開示】
【発明が解決しようとする課題】
【０００６】
しかしながら、特許文献２のものでは、油性クーラントの粘性のため、固形化にあたって圧縮ピストンを制御するために、圧力を次第に上昇させたり、保持したり、微妙な制御を必要とし、電動モータとボールねじを用いた精度の高い制御が必要であるという問題があった。また、油性クーラントは粘度の低いものでも５ｃＳｔ、高いもので４６ｃＳｔであり、このような粘度のものを常温で圧縮しても固形化が困難であり、固形化の効率を高くするためには、加熱手段を設けて粘性を水性クーラント並に引き下げる必要もあった。また、具体的な研削屑等の粒径についての記載はないが、軸受等の研削・研磨での粒径は平均で数十μｍ〜１００μｍであるが、ホーニング・超仕上げのような粒径が数μｍと小さいものについてまでは記載されていない。また、セルロース繊維含有の研削屑の固形化については具体的な例がない。また、水性クーラントの場合であっても、クランクシャフトの超仕上げ等で発生する１〜５μｍの研削屑等の場合には油性クーラントの場合と同様に固形化ができなかった。
【０００７】
本発明の課題は上記問題点に鑑みて、微妙な制御が不要で、一般的な油圧駆動でも制御可能な研削又は研磨屑の固形化方法及び研削又は研磨屑ブリケットを提供することである。また、加熱手段等のエネルギーロスをなくすことである。さらには、ホーニング・超仕上げのような粒径が数μｍといった水性又は油性クーラント含有研削又は研磨屑の固形化方法及び研削又は研磨屑ブリケット、また、研削又は研磨屑固形化装置を提供することである。
【課題を解決するための手段】
【０００８】
本発明においては、水性又は油性クーラント含有率が１０％以上６０％以下の切削又は研磨屑を、シリンダ内に投入し、シリンダ内径と微少隙間をもって摺動可能にされたピストンのシリンダ密閉時及び密閉後の送り速度を１ｍｍ／ｓｅｃ以上５ｍｍ／ｓｅｃ以下として、シリンダ内の空気及び記研削又は研磨屑の含有クーラントを前記微少隙間より排出し、研削又は研磨屑を固形化する研削又は研磨屑の固形化方法を提供することにより上記課題を解決した。
【０００９】
即ち、圧縮速度が速いと、研削屑等が固まる前に、油性クーラントの場合は、高い粘性のため研削屑等と分離せずに一緒になって油性クーラントが排出されてしまう。また、シリンダ内には空気も含まれており、その量、位置も不均一であり、また、油性クーラントと空気は分離されにくい。また、空気は圧縮され研削屑等の隙間やシリンダとピストンとの隙間から漏れ出る際に急激に膨張し、油性クーラントさらには研削屑等を噴出させたり、又は一緒に噴出してしまうことも考えられる。そこで、本発明においては、ピストンの速度を前述した特許文献２に記載された数ｃｍ／ｓｅｃのほぼ１／１０、即ち１ｍｍ／ｓｅｃ以上５ｍｍ／ｓｅｃ以下の低速とすることにより研削屑等の油性クーラントや空気との噴出を小さく押さえたのである。１ｍｍ／ｓｅｃ未満では時間がかかりすぎ、５ｍｍ／ｓｅｃ以上では研削屑等がクーラントや空気と一緒に噴出して固形化が困難となる。より好ましくは２ｍｍ／ｓｅｃ以上３ｍｍ／ｓｅｃ以下の範囲がクーラント含有率や空気の量等の条件が変化しても安定して固形化できる。
【００１０】
特に、シリンダ内をピストンが密閉する瞬間の速度が大きくても空気の噴出が激しくなるので、ピストンのシリンダ密閉時から速度を制限することが重要である。さらに、圧縮する前の油性クーラントの含有率が１０％以下では研削屑等が互いに固着できず固形化できないばかりかピストンのバウンドやかじりを生じる。６０％超では研削屑がクーラント内に分散してしまい固形化できないので、クーラント含有率を１０％以上６０％以下とした。より好ましくは１０％以上２５％以下とするのが安定して固形化できる。なお、ピストンの密閉前速度、戻り速度は特に制限はない。早送りで送り、密閉前に減速してシリンダ密閉時に所定の速度にすればよい。又、水性クーラントの場合は、空気の影響は少なく、より高速での固形化が可能であるが、かかる低速であればより確実に固形化できる。
【００１１】
かかる方法によれば、水性クーラントの場合はもちろんのこと、油性クーラントによる荒研削・研磨、仕上げ研削・研磨等で発生する研削又は研磨屑の固形化に適している。そこで、請求項２に記載の発明においては、研削又は研磨屑の平均粒径が５μｍを超え１００μｍ以下のものとした。１００μｍ超では、かかる速度で固形ができるが、もっと高い速度でも可能であり、メリットが少ない。また、５μｍ以下では後述するように固形化が困難となってくるので、研削又は研磨屑の平均粒径を５μｍを超え１００μｍ以下のものとした。
【００１２】
しかし、平均粒径が１０μ以下、特に５μｍ以下になると前述した制御を行っても固形化が難しくなる。本発明者等はこの大きさになると切削屑等があまりにも小さすぎ、油性クーラントとの分離が困難となると考えた。そこで、請求項３に記載の発明においては、切削又は研磨屑の水性又は油性クーラント含有率が１０％以上３０％以下、かつ、研削又は研磨屑の平均粒径が１μｍ以上５μｍ以下であって、セルロース繊維を含むようにした研削又は研磨屑の固形化方法を提供した。前述したと同様に油性クーラントの含有率が１０％以下では研削屑等が互いに固着できず固形化できないばかりかピストンのバウンドやかじりを生じる。３０％超では微少研削屑等がクーラント内に分散してしまい固形化できないので、クーラント含有率を１０％以上３０％以下とした。より好ましくは１０％以上２５％以下とするのが安定して固形化できる。また、水性クーラントの場合も同様であり、１〜５μｍの微少な研削又は研磨屑の固形化が可能となった。
【００１３】
セルロース繊維はリボン状やひも状であり、互いにからみあい繊維回りや繊維間に５μｍ以下の研削屑等を付着させ、前述した平均粒径が５μｍを超え１００μｍ以下の数十〜数百μｍの研削又は研磨屑と同様な挙動を得ることができるものと考えられる。セルロース繊維は原木をパルプ加工又は製粉又はパルプ加工したものを製粉し、原木に含まれる６０〜７５％のセルロースを抽出したものである。また、原木に２０〜３５％含まれるリグニンや３〜５％含まれるその他の物質を適当な値になるまで、除去し、かき混ぜてセルロース繊維濾過助剤としている。その使用方法は従来例で述べた特許文献３に記載のような方法で使用され、金属加工の他、飲料、化学品、食用油、水処理等の液体の濾過の濾過助剤として使用されているものである。
【００１４】
さらに、セルロース繊維は平均長さ３００μｍのものが補足率がよく、固形化も安定して可能であり、請求項４に記載の発明においては、セルロース繊維はセルロース繊維の平均長さが２５０μｍ以上３５０μｍ以下とした研削又は研磨屑の固形化方法とした。セルロース繊維の平均長さが２５０μｍ以下では流出し易く、３５０μｍ超では繊維に切削屑等のからみが少なく微少研削屑等の捕捉量（捕捉効率）が少なくなる。
【００１５】
さらに、セルロース繊維を用いることにより微少研削又は研磨屑含有のブリケットを提供でき、請求項５に記載の発明においては、少なくとも研削又は研磨屑と、セルロース繊維と、水性又は油性クーラントと、の混合物からなる略短円筒状のブリケットであって、セルロース繊維の平均長さが２５０μｍ以上３５０μｍ以下の研削又は研磨屑ブリケットを提供する。さらに、請求項７に記載の発明においては、研削又は研磨屑の平均粒径が１μｍ以上５μｍ以下の研削又は研磨屑ブリケットを提供する。
【００１６】
なお、かかる固形化方法で得られるブリケットはブリケットの外径が５０ｍｍ以上６０ｍｍ以下で長さが外径の０．７倍以上０．９倍以下の短円筒状の研削又は研磨屑ブリケットとするのがよい。外径５０ｍｍ未満ではピストンとシリンダ間の外径隙間が少なくなるので油性クーラントの排出効率が悪く、６０ｍｍ超では、面圧が不足し固形化できないので、短円筒状のブリケットの外径を５０ｍｍ以上６０ｍｍ以下とするのがよい。また、長さが外径の０．７倍未満では、ブリケットとして取扱いにくい。また、０．９倍超では圧縮が困難となる一方、壊れ易くなるのでブリケットの長さは外径の０．７倍以上０．９倍以下のものとすればよい。これにより、取扱が容易で、搬送や輸送中に破壊することもなく溶解炉等に投入が容易でリサイクルに適したブリケットを提供できる。
【００１７】
かかる、ブリケットを成形する固形化装置は一般のプレス装置に密閉位置で速度を所定の速度に制御するためにセンサー等を設けるのがよい。そこで、請求項７に記載の発明においては、クーラント含有の研削又は研磨屑が投入されるシリンダと、シリンダ内の研削又は研磨屑を圧縮可能にされたピストンと、ピストンの圧縮によりクーラントを少なくともシリンダとピストンとの隙間から排出されるようにされた研削又は研磨屑の固形化装置において、シリンダとピストンとの密閉位置又は密閉前位置の信号により、信号位置から圧縮完了位置までの圧縮速度が１ｍｍ／ｓｅｃ以上５ｍｍ／ｓｅｃ以下に制御可能にされた研削又は研磨屑固形化装置とすることにより得られる。
【発明の効果】
【００１８】
本発明によれば、水性又は油性クーラント含有率の切削又は研磨屑をピストンのシリンダ密閉時及び密閉後の送り速度を１ｍｍ／ｓｅｃ以上５ｍｍ／ｓｅｃ以下という低速度で圧縮することにより固形化できるので、サーボモータ等の高価な機器を使用せずとも可能で、制御も簡単なものでよく、容易に水性又は油性クーラント含有研削又は研磨屑の固形化が可能となった。また、常温でも容易に固形化できるので、加熱装置等の付帯設備も不要であり、エネルギーロスも少ないものとなった。
【００１９】
また、研削又は研磨屑の平均粒径は５μｍを超え１００μｍ以下のものを固形化できるので、軸受や工具の研削、研磨加工のスラッジの処理に適し、リサイクルを可能とするものとなった（請求項２）。
【００２０】
さらに、セルロース繊維を濾過助剤として用いて水性又は油性クーラント含有の研削又は研磨屑を捕捉したものを、上述した送り（圧縮）速度で固形化できるようにしたので、ホーニング・超仕上げのような平均粒径が１μｍ以上５μｍ以下の非常に細かい研削又は研磨屑を固形化できるものとなった（請求項３）。さらに、セルロース繊維は平均長さが２５０μｍ以上３５０μｍ以下とすることにより、固形化を確実にできる方法を提供するものとなった（請求項４）。
【００２１】
また、セルロース繊維の平均長さが２５０μｍ以上３５０μｍ以下のセルロース繊維を含む略短円筒状の研削又は研磨屑ブリケットとしたので、溶鉱炉にいれても珪藻土のようなノロの発生がなく、溶鉱炉での熔解管理が容易となり、リサイクルに適したものとなった（請求項５）。特に、今までは、産業廃棄物として廃棄されていたホーニングやクランクシャフトの研磨屑等の平均粒径が１μｍ以上５μｍ以下の非常に細かい屑を研削屑又は研磨屑ブリケットとして提供するので、新たなリサイクル資源を提供するものとなった（請求項６）。
【００２２】
さらに、速度制御信号をシリンダをピストンが密閉する密閉位置を検知して減速すればよいので、制御も簡単で従来の固形化プレス等でも簡単に改造でき、本発明の研削又は研磨屑固形化装置を容易に実現できるものとなった（請求項７）。
【発明を実施するための最良の形態】
【００２３】
本発明の実施の形態について図を参照して説明する。図１乃至図６は本発明の実施の形態を示すシリンダ及びピストンの模式図及び動作説明図である。図１に示すように、内径２がφ５０ｍｍの両端が開放されたシリンダ１が設けられている。シリンダ１の一方側にはその先端部１３の外径１２がシリンダの内径２と片側０．１ｍｍ（径で０．２ｍｍ）の隙間を持って嵌合できるようにされた蓋１１が図示しない本体に固定されている。蓋１１の先端部１３の縁部１５にはシリンダ内径と形成される隙間１４と連通する排出孔が設けられている（図１、２）。シリンダ１は蓋方向に一定距離前後移動可能にされ、先端部１３とシリンダ１とが一定距離をもって離隔できるようにされている。シリンダ１の他方側４の上部には外部より研削又は研磨屑３０が投入される投入穴５が設けられている。シリンダ１の投入穴５の上部には、予備投入穴６が設けられ、予備投入穴には図示しないホッパー等から所定量の予備圧縮又は予備脱液され油性クーラント含有率が２５％程度の研削又は研磨屑３０が送り込まれる（矢印３４）。予備投入穴６の上部には送りシリンダ７が設けられ予備投入穴の研削又は研磨屑３０を投入穴からシリンダ１の内部へ送るようにされている。シリンダ１の他方の開口部４ａからピストン２１がシリンダ１内で移動可能にされ、ピストン外径２２とシリンダ内径２との隙間２４が０．１ｍｍ（片側）にされている。
【００２４】
かかる装置は一般的な例の一つであり、詳細な説明は省略するが、その作動は次のようなものである。図１に示すように、シリンダ１は原位置では蓋１１とは反対側端に位置し、ピストン２１は投入穴５の一部を塞ぐ位置にされている。送りシリンダ７のロッド先端８は上端にあり、予備投入穴６には所定量の研削又は研磨屑３０が投入され一部がシリンダ１内に落下している。なお、投入穴５をピストン２１で塞ぐ等の種々の形態があるのはいうまでもない。図１に示す状態でピストン２１は原位置のまま、図２に示すように、シリンダ１を蓋１１方向に移動し、蓋１１側に当接固定する（矢印３５）。このとき、投入穴５からさらに予備投入穴６から研削屑等３０がシリンダ１内に落下する。さらに、図３に示すように、送りシリンダ７のロッド先端部８により研削屑等３０をシリンダ１内に押し込む（矢印３６）。
【００２５】
次に、図４に示すように、ピストン２１を蓋１１側に移動させ（矢印３７）、研削屑等３０をシリンダ１の蓋１１側へ押し込みながら、投入穴５を塞ぎ、さらに、図５に示すように、研削屑等３０を圧縮し、油性クーラントと空気をシリンダ１と蓋１１の先端部１３の隙間１５、シリンダ１とピストン２１との隙間２４から排出（矢印３１）して短円筒状に固形化する。図６に示すように、固形化を完了したピストン２１の位置をそのままとしてシリンダ１を蓋１１から離隔し原位置に復帰させる（矢印３９）と固形化したブリケット３２はピストン２１の先端２３に押され蓋とシリンダとの間から下方に落下する（矢印４０）。ピストン２１を蓋１１と反対方向に移動させ（矢印４１）、また、送りシリンダ７のロッド先端部８を上昇させ原位置に戻す（矢印４２）。この動作を繰り返すことにより研削又は研磨屑３０を固形化し、ブリケット３２として形成する。
【００２６】
特に、本発明においては、シリンダ１内に研削屑等３０が押し込まれ、ピストン２１が移動し、投入穴５を塞ぐ時点、即ち、研削屑等３０が投入されたシリンダ１内を密閉する時点（図４）で図示しないリニアセンサ、光電センサ、リミットスイッチ等の位置センサ信号により、密閉時点又はその寸前から固形化を完了するまで（図５）の速度を低速に制御することとしたのである。即ち、粘度４６ｃＳｔ（４０℃）の油性クーラントを含有する平均粒径２５〜１００μｍの研削又は研磨屑について１０℃〜２０℃程度の環境で実験を行った。その結果、油性クーラント含有量が２５％、圧縮速度２〜３ｍｍ／ｓｅｃのものが最も固形化状況がよかった。油性クーラント含有量が４０％を超えたものでは全く固形化できなかった。また、圧縮速度が１０ｍｍ／ｓｅｃのものでは、流出が激しく固形化できなかった。また、油性クーラント含有量が１０％のものではピストンがハンチングを起こし作動がスムースでなく固形化もできなかった。なお、圧縮力は研削又は研磨屑での圧力で３５０〜４００ＭＰａ程度とした。また、本発明の方法では、φ５０×４０ｍｍ程度のブリケットを固形化する場合には、早送り時間を入れて１サイクル９０秒程度かかるが、微少粒径のものはその発生量が少ないので、かかる低速度でも実用上、充分な能力である。
【００２７】
また、粒径１〜５μｍの研削又は研磨屑を従来例で述べた特許文献３に記載のセルロース繊維で濾過し、セルロース繊維と共に回収された油性クーラント含有の研削又は研磨屑を、静置法により一時脱水して油性クーラント含有率２５％とした後、圧縮速度２〜３ｍｍ／ｓｅｃで圧縮した結果、ふわふわ感があり、比重も小さいものとなったが、固形化ができφ５０ｍｍ×４０ｍｍの再利用が充分可能なブリケットとすることができた。粒径１〜５μｍのものにセルロース繊維を用いない場合は、固形化できなかった。また、単にセルロース繊維と切削屑等を混合するのではなく、特許文献３に記載と同様に、セルロース繊維を濾過助剤として作用をさせながら切削屑等をセルロース繊維にからみつかせることが必要である。
【００２８】
なお、セルロース繊維は、本出願人の一人が独国ヨツト  レツテンマイヤー  ウント  ゼーネ  ゲーエムベーハー  ウント  コンパニー社より輸入販売している商品名アルボセルＦＩＣ２００（ＡＲＢＯＣＥＬ：登録商標第２０５１１６９号）を使用した。このアルボセルＦＩＣ２００は原木をパルプ加工により中性化及び漂白し、製粉してセルロース含有率９９．５％の高純度セルロース繊維としたものである。形状は、例えば、図８の参考顕微鏡写真に示すような長くて毛羽立った平たいリボン状の繊維が多数複雑にからみあっている。このセルロース繊維の平均長さは３００μｍ、リボンの平均厚みは３５μｍである。このセルロース繊維５１を図８に示すようにファイルター（金網等）６１に多層に積層させ、矢印６２で示すように、セルロース繊維側よりフィルター側に研削屑等が流れるようにすることにより、積層されたセルロース繊維間に研削屑等が捕捉されるのである。なお、セルロース純度が低いリグニン等の不純物の多いものでは、固形化が困難である。この理由は明らかになっていないが、濾過時に不純物が油性クーラントと反応して、セルロース繊維に研削屑等が付着しにくくなっている等が考えられる。また、セルロース繊維は容易に燃焼し残灰も少ないので容易に溶解炉等で燃焼させることができる。
【００２９】
また、水性クーラントの場合には鋼球の超仕上げ（フィルムラップ仕上げ）で発生した１〜５μｍの研磨屑を同様の条件で微少研磨屑の固形化を実現できた。なお、シリンダ内へ投入する前の研削又は研磨屑の粒子の大きさやクーラント含有率により固形化条件が大きく影響を受ける。一方、供給される研削屑等の粒度、含有率等は、研削加工の種類や大きさ、研削開始時、終了時、あるいは、固形化開始時、終了時等種々の条件で変化する。そこで、投入前に撹拌機で撹拌し、できる限り均一化するのがよい。
【図面の簡単な説明】
【００３０】
【図１】本発明の実施の形態を示す模式図であり、原位置の状態を示す模式図である。
【図２】本発明の実施の形態を示す模式図であり、シリンダセット工程を示す模式図である。
【図３】本発明の実施の形態を示す模式図であり、研削又は研磨屑投入工程を示す模式図である。
【図４】本発明の実施の形態を示す模式図であり、シリンダをピストンで密閉する密閉時の位置を示す模式図である。
【図５】本発明の実施の形態を示す模式図であり、研削又は研磨屑の圧縮行程を示す模式図である。
【図６】本発明の実施の形態を示す模式図であり、ブリケット排出工程を示す模式図である。
【図７】本発明の実施の形態で用いたセルロース繊維を示す参考顕微鏡写真である。
【図８】本発明の実施の形態で用いたセルロース繊維を濾過助剤として使用する場合の模式図である。
【符号の説明】
【００３１】
１    シリンダ
２    シリンダ内径
１４、２４  微少隙間
２１  ピストン
３０  水性又は油性クーラント含有の切削又は研磨屑
３２  研削又は研磨屑ブリケット
５１  セルロース繊維
【図１】
2004337972.tif 000003
【図２】
2004337972.tif 000004
【図３】
2004337972.tif 000005
【図４】
2004337972.tif 000006
【図５】
2004337972.tif 000007
【図６】
2004337972.tif 000008
【図７】
2004337972.tif 000009
【図８】
2004337972.tif 000010